СПОСОБ ТОЧЕЧНОЙ КОНТАКТНОЙ СВАРКИ

1. Способ точечной контактной сварки нескольких наложенных стальных листов, включающих в себя высокопрочный стальной лист, причем в способе точечной контактной сварки,
система подачи тока выполнена с возможностью импульсной подачи тока с использованием сварочного инверторного источника питания постоянного тока, и
во множестве импульсов тока, образующих импульсную подачу тока, при соответствующих импульсах тока, осуществляется изменяемое управление временем подачи тока, интервалами между импульсами тока, которые определяются как время отсутствия подачи тока, и сварочными токами, подаваемыми с помощью импульсов тока.
2. Способ точечной контактной сварки по п.1, который содержит один или более этапов импульсной подачи тока из группы импульсов тока, с помощью которой соотношение между упомянутым временем подачи тока и упомянутым временим отсутствия подачи тока и упомянутым сварочным током можно единообразно представить в виде множества следующих друг за другом упомянутых импульсов тока.
3. Способ точечной контактной сварки по п.2, который содержит множество упомянутых этапов импульсной подачи тока, и в котором, на начальном этапе подачи импульсов тока первого этапа импульсной подачи тока и следующем втором этапе импульсной подачи тока,
минимальный сварочный ток на упомянутом втором этапе импульсной подачи тока выше, чем максимальный сварочный ток на упомянутом первом этапе импульсной подачи тока.
4. Способ точечной контактной сварки по п.3, в котором на упомянутом первом этапе импульсной подачи тока имеется два или более импульсов тока, причем время подачи импульсов тока равно соответственно 5-60 мс, и время отсутствия подачи тока равно 5-60 мс,
на упомянутом втором этапе импульсной подачи тока имеется три или более импульсов тока, причем время подачи импульсов тока равно соответственно 5-60 мс, и время отсутствия подачи тока равно 5-60 мс, и
время отсутствия подачи тока между упомянутым первым этапом импульсной подачи тока и упомянутым вторым этапом импульсной подачи тока равно 5-120 мс.
5. Способ точечной контактной сварки по п.3 или 4, в котором сварочный ток на упомянутом первом этапе импульсной подачи тока равен 5,0-14,0 кА, в то время как сварочный ток на упомянутом втором этапе импульсной подачи тока равен 5,0-16,0 кА.
6. Способ точечной контактной сварки по любому из пп.3-5, в котором минимальный сварочный ток на упомянутом втором этапе импульсной подачи тока равен 0,5 кА или гораздо выше, чем максимальный сварочный ток на упомянутом первом этапе импульсной подачи тока.
7. Способ точечной контактной сварки по любому из пп.3-6, в котором сварочный ток на упомянутом первом этапе импульсной подачи тока имеет постоянное значение, и сварочный ток на упомянутом втором этапе подачи импульсной подачи тока имеет постоянное значение.
8. Способ точечной контактной сварки по любому из пп.1-7, в котором на поверхность упомянутого высокопрочного стального листа нанесено пленочное покрытие на основе цинка или пленочное покрытие на основе алюминия.
9. Способ точечной контактной сварки по любому из пп.1-8, в котором упомянутый высокопрочный стальной лист представляет собой горячештампованный стальной лист.